СМЕСЬ ДЛЯ ПОЛУЧЕНИЯ ИСКУССТВЕННОГО ПЕСЧАНИКА
MIXTURE FOR MAKING ARTIFICIAL SANDSTONE

Изобретение относится к области получения искусственных материалов, которые могут быть использованы в строительстве, а также в декоративно-прикладных видах искусства.
Известна смесь для получения искусственного песчаника, содержащая, вес.ч.: кварцевый песок (с зернами не крупнее 2 мм) 30-36; глинистый материал (каолин, бентонит, лесс) 2-3; натриевое жидкое стекло 38-42; вспученный перлитовый песок (с зернами не крупнее 2 мм) 23-26 [1]. Выдержку в растворе хлористого кальция изделий, изготовленных из такой смеси, проводят в течение 12-24 ч.
Задача изобретения состоит в сокращении продолжительности выдержки изделий, изготовленных из смеси для получения искусственного песчаника.
3
Технический результат достигается тем, что смесь для получения искусственного песчаника, содержащая глинистый материал, кварцевый песок, натриевое жидкое стекло, дополнительно включает порошок шлама водоочистки, образующийся в результате удаления солей жесткости при водоподготовке на тепловых электроцентралях, с насыпной плотностью 850-900 кг/м при следующем соотношении компонентов, вес.ч.: глинистый материал 5-7; размолотый до полного прохождения через сетку 014 кварцевый песок 25-27; натриевое жидкое стекло 36-40; порошок шлама водоочистки 28-32.
В таблице приведены составы смеси дня получения искусственного песчаника.
Таблица
Компоненты
Состав, вес.ч.
1
2
3
Глинистый материал
- каолин
5
-
-
- лесс
-
6
-
- бентонит
-
-
7
Размолотый до полного прохождения через сетку 014 кварцевый песок
27
26
25
Натриевое жидкое стекло
40
38
36
Порошок шлама водоочистки
- с насыпной плотностью 850 кг/м<sup>3</sup>
28
-
-
- с насыпной плотностью 900 кг/м<sup>3</sup>
-
30
32
2
3
3
4
3+
2+
2+
-
-
2-
2-
Порошок шлама водоочистки образуется в результате удаления солей жесткости при водоподготовке на тепловых электроцентралях и характеризуется следующим примерным химическим составом, мас.%: SiO 41,0-50,3; Fe 25,0-33,1; Ca 4,0-6,0; Mg 1,5-2,4; HCO ; CO , SO , OHCl 1,6-23,0.
3
Компоненты дозируют в требуемых количествах. Кварцевый песок размалывают до полного прохождения через сетку 014, смешивают с порошком шлама водоочистки, молотым глинистым материалом, затем добавляют жидкое натриевое стекло (с силикатным модулем 3-3,5 и плотностью 1400-1500 кг/м) и все компоненты еще раз смешивают. Из полученной смеси прессуют материал, который (сразу после формования, не давая подсохнуть на воздухе) помещают в раствор хлористого кальция и выдерживают в нем в течение 8-10 ч. Для приготовления раствора на 1 л воды берут 300 г хлористого кальция.
Источники информации
1. RU №2430052, 2011.